(57)【要約】【課題】熱伝導性、可視光領域反射率、耐変色性、絶縁性、難燃性、およびドリル加工性の全てにおいて優れており、かつ薄葉化を可能にする積層板、および積層板に用いられるプリプレグを提供する。【解決手段】熱硬化性樹脂１００重量部に対し、無機充填材を１００〜４００重量部含有する熱硬化性樹脂組成物であって、前記無機充填剤として、０．１〜１．０μｍの平均粒子径を有する二酸化チタン、および、１．０〜２０．０μｍの平均粒子径を有する水酸化アルミニウムを少なくとも有する。【選択図】図１
2016150959.tif 000002
【特許請求の範囲】
【請求項１】
熱硬化性樹脂１００重量部に対し、無機充填材を１００〜４００重量部含有する熱硬化性樹脂組成物であって、
前記無機充填剤として、０．１〜１．０μｍの平均粒子径を有する二酸化チタン、および、１．０〜２０．０μｍの平均粒子径を有する水酸化アルミニウムを少なくとも有することを特徴とする熱硬化性樹脂組成物。
【請求項２】
請求項１に記載の熱硬化性樹脂組成物を繊維基材に含浸させ、半硬化させて形成されることを特徴とするプリプレグ。
【請求項３】
前記繊維基材として、ガラス織布が用いられていることを特徴とする請求項２に記載のプリプレグ。
【請求項４】
請求項２または３に記載のプリプレグを１枚または複数枚積層し、加熱加圧成型されて形成されることを特徴とする積層板。
【請求項５】
前記加熱加圧成形を行う前に、前記プリプレグを１枚または複数枚積層されたものの少なくとも一方の表面に金属箔が配置されることを特徴とする請求項４に記載の積層板。
【請求項６】
前記加熱加圧成形を行う前に、前記プリプレグを１枚または複数枚積層したものの一方の表面に金属箔が配置され、他方の表面に放熱用金属ベース板が配置されており、
前記プリプレグを１枚または複数枚積層したものを絶縁層として配置されることを特徴とする請求項５に記載の積層板。
【発明の詳細な説明】
【技術分野】
【０００１】
本発明は、熱硬化性樹脂組成物、前記熱硬化性樹脂組成物を用いたプリプレグ、および、前記プリプレグを用いた積層板に関するものである。
【背景技術】
【０００２】
近年の電力省力化の取り組みに伴い、ＬＥＤ照明に代表される発光ダイオードを用いた電子機器が普及している。このような発光ダイオードとしては電子機器の小型化・薄型化の観点から基板表面に素子を直接実装したチップＬＥＤが増加してきている。ＬＥＤ素子を実装する基板としては、従来から熱硬化性樹脂を含浸した繊維状補強基材の層を１枚または複数枚積層し加熱加圧成形した積層板が使用されている。特に青色・白色のチップＬＥＤでは可視光短波長領域の反射が重要であることから、例えば特許文献１に開示されているような熱硬化性樹脂に着色顔料として二酸化チタン等を含有させた白色基板が使用されている。
【０００３】
一方でチップＬＥＤ等の発熱を伴う電子部品を実装する基板については、従来の基板では放熱性に問題があることから、このような問題を解決するために、例えば特許文献２で開示されているような不織繊維基材に無機充填材を含有する熱硬化性樹脂組成物を含浸した芯材層の両表面に、織繊維基材に樹脂組成物を含浸した表材層を積層一体化したコンポジット積層板が提案されている。
【先行技術文献】
【特許文献】
【０００４】
【特許文献１】特開２００３−１５２２９５号公報
【特許文献２】特開２０１０−２５４８０７号公報
【発明の概要】
【発明が解決しようとする課題】
【０００５】
従来の白色基板では、顔料として二酸化チタンおよび酸化アルミニウム等を用いているためＬＥＤ素子の発光を可視光領域において効率的に反射する点においてはメリットがあった。しかしながら、熱伝導率が低いために発熱を伴う電子部品の熱を放熱するのに十分な放熱性が得られないと言う問題点があった。また、従来の白色基板には難燃性が付与されていないため、安全面から求められるＵＬ−９４でＶ−０を達成することは困難であった。
【０００６】
一方、従来のコンポジット積層板では、コンポジット構成により熱伝導性、耐熱性、ドリル加工性および難燃性に優れるというメリットがあった。しかしながら、表材層と芯材層からなるコンポジット構成であるために、薄葉化することが困難であり、熱抵抗の観点で制約を受けるという問題があった。
【０００７】
また、可視光領域での反射率が低く、かつ熱による反射率の低下が大きいためにチップＬＥＤを実装する場合、白色レジストを塗布する必要があるという問題があった。さらに、芯材層にガラス不織布を用いるために、厚さ方向の膨張係数が大きく、信頼性が必要とされる用途への適用が困難であった。
【０００８】
そこで、本発明は前記の点を鑑み、熱伝導性、可視光領域反射率、耐変色性、絶縁性、難燃性、およびドリル加工性の全てにおいて優れており、かつ薄葉化を可能にする積層板を提供することを最終目的とし、さらに、この目的を達成するための熱硬化性樹脂組成物およびプリプレグを提供することを目的とする。
【課題を解決するための手段】
【０００９】
本発明の熱硬化性樹脂組成物は、熱硬化性樹脂１００重量部に対し、無機充填材を１００〜４００重量部含有する熱硬化性樹脂組成物であって、前記無機充填剤として、０．１〜１．０μｍの平均粒子径を有する二酸化チタン、および、１．０〜２０．０μｍの平均粒子径を有する水酸化アルミニウムを少なくとも有することを特徴とする。
【００１０】
本発明のプリプレグは、前記熱硬化性樹脂組成物を繊維基材に含浸させ、半硬化させて形成されることを特徴とする
【００１１】
前記繊維基材として、ガラス織布が用いられている。
【００１２】
本発明の積層板は、前記プリプレグを１枚または複数枚積層し、加熱加圧成型されて形成されることを特徴とする。
【００１３】
前記加熱加圧成形を行う前に、前記プリプレグを１枚または複数枚積層されたものの少なくとも一方の表面に金属箔が配置される。
【００１４】
さらに、前記加熱加圧成形を行う前に、前記プリプレグを１枚または複数枚積層したものの一方の表面に金属箔が配置され、他方の表面に放熱用金属ベース板が配置されており、前記プリプレグを１枚または複数枚積層したものを絶縁層として配置される。
【発明の効果】
【００１５】
本発明の熱硬化性樹脂組成物は、熱硬化性樹脂１００重量部に対し、無機充填材を１００〜４００重量部含有する熱硬化性樹脂組成物であって、前記無機充填剤として、０．１〜１．０μｍの平均粒子径を有する二酸化チタン、および、１．０〜２０．０μｍの平均粒子径を有する水酸化アルミニウムを少なくとも有することによって、前記熱硬化性樹脂組成物を用いた積層板に、可視光領域における高い反射率、高い熱伝導性、および難燃性を付与することが可能となる。
【００１６】
本発明のプリプレグは、前記熱硬化性樹脂組成物を繊維基材に含浸させ、半硬化させて形成され、前記繊維基材として、ガラス織布が用いられていることによって、積層板に用いた場合に実用可能な強度を維持しつつ薄葉化を達成することが可能となり、薄葉化を達成することで、積層板の厚み方向の熱抵抗を低減することが可能となる。
【００１７】
本発明の積層板は、前記プリプレグを１枚または複数枚積層し、加熱加圧成型されて形成されることによって、熱伝導性、可視光領域反射率、耐変色性、絶縁性、難燃性、信頼性、およびドリル加工性の全てにおいて優れ、かつ薄葉化による熱抵抗の低減、および、設計自由度の向上を可能にするプリント配線板に好適な積層板を実現することが可能となる。
【図面の簡単な説明】
【００１８】
【図１】本発明の積層板を金属箔貼り積層板とした場合の概略断面図である。
【図２】本発明の積層板を金属ベース金属箔貼り積層板とした場合の概略断面図である。
【発明を実施するための形態】
【００１９】
本発明の熱硬化性樹脂組成物、プリプレグ、および、積層板について説明する。まず初めに、本発明の熱硬化性樹脂組成物について説明する。
【００２０】
本発明の熱硬化性樹脂組成物は、プリプレグを形成する際に繊維基材に含浸させて使用される樹脂組成物であり、熱硬化性樹脂１００重量部に対し、無機充填材を１００〜４００重量部含有させている。前記無機充填剤として、０．１〜１．０μｍの平均粒子径を有する二酸化チタン、および、１．０〜２０．０μｍの平均粒子径を有する水酸化アルミニウムを少なくとも含有する。本発明の熱硬化性樹脂組成物に用いる熱硬化性樹脂および無機充填材について以下に詳細に説明する。
【００２１】
前記熱硬化性樹脂としては、エポキシ樹脂、不飽和ポリエステル樹脂、ジアリルフタレート樹脂、熱硬化性ポリイミド樹脂等を適宜選択して用いる。そして、前記熱硬化性樹脂は、必要に応じて溶剤等を添加して、液状として用いられる。さらに、前記熱硬化性樹脂は、必要に応じて、硬化剤、硬化促進剤等の添加材が添加される。
【００２２】
前記二酸化チタンは、本発明の熱硬化性樹脂組成物を積層板に用いた場合、積層板に可視光領域における高い反射率および高い熱伝導性を付与するものである。前記二酸化チタンの平均粒子径は０．１〜１．０μｍとし、好ましくは０．１〜０．８μｍとする。前記二酸化チタンの平均粒子径が０．０５μｍ未満の場合、前記積層板の可視光反射率および熱伝導性が低下する可能性がある。また、前記二酸化チタンの平均粒子径が１．０μｍより大きい場合、前記積層板の可視光反射率が低下する可能性がある。
【００２３】
前記水酸化アルミニウムは、前記熱硬化性樹脂組成物を積層板に用いた場合、積層板に難燃性および熱伝導性を付与するものである。前記水酸化アルミニウムの平均粒子径は１．０〜２０．０μｍとし、好ましくは１．０〜１５．０μｍとする。前記水酸化アルミニウムの平均粒子径が１．０μｍ未満の場合、難燃性および熱伝導性が低下する可能性がある。また、前記水酸化アルミニウムの平均粒子径が２０．０μｍよりも大きい場合、ドリル加工性が低下する可能性がある。
【００２４】
前記二酸化チタンと前記水酸化アルミニウムの平均粒子径を上述の様な範囲に限定し、互いに異なる平均粒子径とする。これにより、前記熱硬化性樹脂組成物中において無機充填材がより密に存在することになり、前記熱硬化性樹脂組成物を積層板に用いた場合、優れた耐変色性および熱伝導性を付与することが可能となる。
【００２５】
前記二酸化チタンと前記水酸化アルミニウムとの配合比は１：０．２〜１：１．５とし、好ましくは１：０．３〜１：１とする。二酸化チタンの配合量１に対し、水酸化アルミニウムの配合量が０．２未満の場合、前記熱硬化性樹脂組成物を積層板に用いると難燃性および熱伝導性が低下する可能性がある。また、二酸化チタンの配合量１に対し、水酸化アルミニウムの配合量が１．５を超える場合、前記熱硬化性樹脂組成物を積層板に用いると耐熱性および耐変色性が低下する可能性がある。
【００２６】
前記無機充填材として、二酸化チタンおよび水酸化アルミニウムに加えて、例えば、酸化アルミニウム、酸化マグネシウムおよびシリカなどの酸化物、水酸化マグネシウム等の水酸化物、窒化ホウ素、窒化アルミニウム、窒化ケイ素などの窒化物、炭化ケイ素および炭化ホウ素などの炭化物などを更に含むものとすることも可能である。
【００２７】
熱硬化性樹脂組成物に含有される無機充填材のモース硬度は８以下とすることが好ましい。これは、無機充填材のモース硬度が８を超える場合、前記熱硬化性樹脂組成物を積層板に用いるとドリル加工性が低下する可能性がある。
【００２８】
熱硬化性樹脂１００重量部に対する無機充填材の配合比は１００〜４００重量部とし、好ましくは１５０〜３５０重量部とする。熱硬化性樹脂１００重量部に対する無機充填材の配合比が１００重量部未満の場合、前記熱硬化性樹脂組成物を積層板に用いると熱伝導性が低下する可能性があり、無機充填材の配合比が４００重量部を超える場合、前記熱硬化性樹脂組成物を用いた積層板の生産性が低下する可能性がある。
【００２９】
熱硬化性樹脂組成物の製造方法について説明する。熱硬化性樹脂に少なくとも二酸化チタンおよび水酸化アルミニウムを含む無機充填材を配合し、必要に応じて高級脂肪酸および官能基を有する共重合体等の界面活性剤を用いて攪拌または混練等を行い分散させる。この際に、必要に応じて溶剤などを用いることも可能である。
【００３０】
次に、前記熱硬化性樹脂組成物を用いた本発明のプリプレグについて説明する。本発明のプリプレグは、織布、不織布等の状態の繊維基材に前記熱硬化性樹脂組成物を含浸させ、その後、加熱乾燥することにより、熱硬化性樹脂が半硬化状態となることにより得られる。
【００３１】
本発明のプリプレグに用いる繊維基材の具体例としては、ガラス織布などが挙げられる。前記繊維基材の繊維としては、ガラス繊維、液晶ポリマー繊維、アラミド繊維、カーボン繊維、ポリエステル繊維、ナイロン繊維、アクリル繊維、および、ビニロン繊維などが用いられる。
【００３２】
次に、前記プリプレグを用いた本発明の積層板について説明する。本発明の積層板は、前記プリプレグを１枚または複数枚積層したものを加熱および加圧手段である金属板によって挟み込み、所定の温度および圧力で加熱加圧成型することにより得られる。
【００３３】
次に、本発明の積層板の１つの形態である、金属箔貼り積層板１について説明する。金属箔貼り積層板１は、プリプレグ２を１枚または複数枚積層したものの少なくとも一表面に金属箔３を配し、その後、加熱加圧成型することにより得られるものである。金属箔３は特に限定するものではないが主として銅箔、アルミ箔などを用いる。
【００３４】
前記金属箔貼り積層板１の一例として、２枚のプリプレグ２を積層し、両面に金属箔３を配した形態を図１に示す。前記金属箔貼り積層板１は、まず初めに、繊維基材であるガラス織布に前記熱硬化性樹脂組成物を含浸させる。その後、前記ガラス織布に含浸させた前記熱硬化性樹脂組成物を加熱乾燥することにより、熱硬化性樹脂組成物が半硬化状態となったプリプレグ２を得る。
【００３５】
その後、前記プリプレグ２を２枚積層し、２枚積層した状態のプリプレグ２の両面に２枚の金属箔３を別々に重ねる。その後、加熱および加圧手段である金属板によって挟み込んで所定の温度および圧力で加熱加圧成型すると、図１に示すような断面構造の金属箔貼り積層板１が完成する。
【００３６】
本実施形態のように繊維基材としてガラス繊維の織布であるガラス織布を用いることにより積層板は、実用可能な強度を維持しつつ薄葉化を達成することができる。さらに、薄葉化によって厚み方向の熱抵抗を低減することが可能となり、放熱性を高くすることも可能となる。前記熱抵抗とは、例えば、ＪＰＣＡ規格のＪＰＣＡ−ＴＭＣ−ＬＥＤ０２Ｔ−２０１０において試験方法が規定されている放熱特性の評価方法によるものを意味する。
【００３７】
さらに、本発明の積層板の別の形態である、金属ベース金属箔貼り積層板１０について説明する。前記金属ベース金属箔貼り積層板１０は、プリプレグ２を１枚または複数枚積層したものの一方の表面に金属箔３を配し、他方の表面に放熱用金属ベース板４を配して、その後、加熱加圧成型することにより得られるものであり。図２に示す金属ベース金属箔貼り積層板１０は、プリプレグ２を２枚積層したものの一方の表面に金属箔３を配し、他方の表面に放熱用金属ベース板４を配して、加熱加圧成型したものである。
【００３８】
前記金属ベース金属箔貼り積層板１０では、前記プリプレグ２を２枚積層したものが絶縁層となる。絶縁層として樹脂組成物のみを用いた場合と比べると、前記プリプレグ２を絶縁層として用いた場合は、同等の放熱性を維持しながら、低コストを実現し、さらに白色外観を有するだけでなく、絶縁耐力のバラツキが小さい金属ベース金属箔貼り積層板１０を得ることが可能となる。
【００３９】
実施例を用いて、本発明の積層板について説明する。以下に、実施例１〜７と比較例１〜７について順に説明する。
【実施例１】
【００４０】
ビスフェノ−ルＡ型エポキシ樹脂およびアミン系硬化剤を含有する熱硬化性樹脂ワニスの樹脂固形分比１００重量部に対し、無機充填材として０．２μｍの平均粒子径を有する二酸化チタン１５０重量部、および、２．３μｍの平均粒子径を有する水酸化アルミニウム１００重量部を均一に分散した熱硬化性樹脂ワニスを準備する。
【００４１】
前記熱硬化性樹脂ワニスを、坪量２０３ｇ／ｍ２のガラス繊維織布に、成形後の厚さが０．２ｍｍとなる様に含浸および半硬化させてプリプレグを得る。前記プリプレグを５枚積層し、両外層に厚さ０．０３５ｍｍの銅箔を配し、その後、加熱加圧成形（温度：１８０℃、圧力：３ＭＰａ）することで厚さ１．０ｍｍの金属箔貼り積層板を得る。
【実施例２】
【００４２】
実施例１と同じ条件の熱硬化性樹脂ワニスを準備し、坪量４８ｇ／ｍ２のガラス繊維織布に、成形後の厚さが０．０５ｍｍとなる様に含浸および半硬化させてプリプレグを得る。前記プリプレグを２枚積層し、両外層に厚さ０．０３５ｍｍの銅箔を配し、その後、加熱加圧成形（温度：１８０℃、圧力：３ＭＰａ）することで厚さ０．１ｍｍの金属箔貼り積層板を得る。
【実施例３】
【００４３】
ビスフェノ−ルＡ型エポキシ樹脂およびアミン系硬化剤を含有する熱硬化性樹脂ワニスの樹脂固形分比１００重量部に対し、無機充填材として０．５μｍの平均粒子径を有する二酸化チタン１５０重量部、および、１８．６μｍの平均粒子径を有する水酸化アルミニウム１００重量部を均一に分散した熱硬化性樹脂ワニスを準備する。
【００４４】
前記熱硬化性樹脂ワニスを、坪量２０３ｇ／ｍ２のガラス繊維織布に、成形後の厚さが０．２ｍｍとなる様に含浸および半硬化させてプリプレグを得る。前記プリプレグを５枚積層し、両外層に厚さ０．０３５ｍｍの銅箔を配し、その後、加熱加圧成形（温度：１８０℃、圧力：３ＭＰａ）することで厚さ１．０ｍｍの金属箔貼り積層板を得る。
【実施例４】
【００４５】
ビスフェノ−ルＡ型エポキシ樹脂およびアミン系硬化剤を含有する熱硬化性樹脂ワニスの樹脂固形分比１００重量部に対し、無機充填材として０．２μｍの平均粒子径を有する二酸化チタン７５重量部、０．５μｍの平均粒子径を有する二酸化チタン７５重量部、２．３μｍの平均粒子径を有する水酸化アルミニウム５０重量部、および、１８．６μｍの平均粒子径を有する水酸化アルミニウム５０重量部を均一に分散した熱硬化性樹脂ワニスを準備する。
【００４６】
前記熱硬化性樹脂ワニスを、実施例１と同様に、坪量２０３ｇ／ｍ２のガラス繊維織布に、成形後の厚さが０．２ｍｍとなる様に含浸および半硬化させてプリプレグを得る。前記プリプレグを５枚積層し、両外層に厚さ０．０３５ｍｍの銅箔を配し、その後、加熱加圧成形（温度：１８０℃、圧力：３ＭＰａ）することで厚さ１．０ｍｍの金属箔貼り積層板を得る。
【実施例５】
【００４７】
ビスフェノ−ルＡ型エポキシ樹脂およびアミン系硬化剤を含有する熱硬化性樹脂ワニスの樹脂固形分比１００重量部に対し、無機充填材として０．２μｍの平均粒子径を有する二酸化チタン４５重量部、０．５μｍの平均粒子径を有する二酸化チタン７０重量部、２．３μｍの平均粒子径を有する水酸化アルミニウム７０重量部、および、９．２μｍの平均粒子径を有する酸化アルミニウム５重量部を均一に分散した熱硬化性樹脂ワニスを準備する。
【００４８】
前記熱硬化性樹脂ワニスを、実施例１と同様に、坪量２０３ｇ／ｍ２のガラス繊維織布に、成形後の厚さが０．２ｍｍとなる様に含浸および半硬化させてプリプレグを得る。前記プリプレグを５枚積層し、両外層に厚さ０．０３５ｍｍの銅箔を配し、その後、加熱加圧成形（温度：１８０℃、圧力：３ＭＰａ）することで厚さ１．０ｍｍの金属箔貼り積層板を得る。
【実施例６】
【００４９】
ビスフェノ−ルＡ型エポキシ樹脂およびアミン系硬化剤を含有する熱硬化性樹脂ワニスの樹脂固形分比１００重量部に対し、無機充填材として０．２μｍの平均粒子径を有する二酸化チタン１５０重量部、０．５μｍの平均粒子径を有する二酸化チタン８０重量部、２．３μｍの平均粒子径を有する水酸化アルミニウム９０重量部、１８．６μｍの平均粒子径を有する水酸化アルミニウム５０重量部、および、９．２μｍの平均粒子径を有する酸化アルミニウム５重量部を均一に分散した熱硬化性樹脂ワニスを準備する。
【００５０】
前記熱硬化性樹脂ワニスを、実施例１と同様に、坪量２０３ｇ／ｍ２のガラス繊維織布に、成形後の厚さが０．２ｍｍとなる様に含浸および半硬化させてプリプレグを得る。前記プリプレグを５枚積層し、両外層に厚さ０．０３５ｍｍの銅箔を配し、その後、加熱加圧成形（温度：１８０℃、圧力：３ＭＰａ）することで厚さ１．０ｍｍの金属箔貼り積層板を得る。
【実施例７】
【００５１】
実施例２で用いたプリプレグを２枚積層し、一方の表面に厚さ０．０３５ｍｍの銅箔を配し、他方の表面に放熱用として厚さ１．０ｍｍのアルミ板を配し、その後、加熱加圧成形（温度：１８０℃、圧力：３ＭＰａ）することで厚さ１．１ｍｍの金属ベース金属箔貼り積層板を得る。
【比較例１】
【００５２】
実施例１と同様の方法で、前記無機充填材を添加しないものを比較例１とした。
【比較例２】
【００５３】
実施例１と同様の方法で、前記無機充填材を、０．２μｍの平均粒子径を有する二酸化チタン２５０重量部に変更したものを比較例２とした。
【比較例３】
【００５４】
実施例１と同様の方法で、前記無機充填材を、２．３μｍの平均粒子径を有する水酸化アルミニウム２５０重量部に変更したものを比較例３とした。
【比較例４】
【００５５】
実施例１と同様の方法で、前記無機充填材を、９．２μｍの平均粒子径を有する酸化アルミニウム２５０重量部に変更したものを比較例４とした。
【比較例５】
【００５６】
実施例１と同様の方法で、前記無機充填材を、０．０３μｍの平均粒子径を有する二酸化チタン１５０重量部、および、５５．３μｍの平均粒子径を有する水酸化アルミニウム１００重量部に変更したものを比較例５とした。
【比較例６】
【００５７】
実施例１と同様の方法で、前記無機充填材を、０．２μｍの平均粒子径を有する二酸化チタン３００重量部、および、２．３μｍの平均粒子径を有する水酸化アルミニウム２００重量部に変更したものを比較例６とした。
【比較例７】
【００５８】
実施例１で用いた熱硬化性樹脂ワニスにおいて、ビスフェノールＡ型エポキシ樹脂をビスフェノールＡ型エポキシ樹脂とフェノキシ樹脂の混合樹脂に変更した熱硬化性樹脂ワニスを準備する。
【００５９】
前記熱硬化性樹脂ワニスを、ＰＥＴフィルム上に成形後の厚さが０．０５ｍｍとなる様に塗布・加熱乾燥させて接着シートを得る。前記接着シートを、実施例４と同様に２枚積層し、一方の表面に厚さ０．０３５ｍｍの銅箔を配し、他方の表面に放熱用として厚さ１．０ｍｍのアルミ板を配し、その後、加熱加圧成形（温度：１８０℃、圧力：３ＭＰａ）することで厚さ１．１ｍｍの金属ベース金属箔貼り積層板を得る。
【００６０】
実施例１〜６および比較例１〜６によって得られた金属箔貼り積層板を以下の方法で評価し、実施例１〜６の結果を表１に、比較例１〜６の結果を表２に示す。
【００６１】
・反射率
得られた金属箔貼り積層板の銅箔をエッチングにより除去した後、積層板表面の可視光反射率をＪＩＳ−Ｚ８７２２に準拠しＹ（Ｄ６５）値を測定した。
【００６２】
・熱劣化後の反射率（耐熱変色性）
得られた金属箔貼り積層板の銅箔をエッチングにより除去した後、１５０℃で２４時間処理し前記と同様の方法でＹ（Ｄ６５）値を測定した。
【００６３】
・はんだ耐熱性
得られた金属箔貼り積層板をＪＩＳ−Ｃ６４８１に準拠して作製した試料を、２６０℃のはんだ槽に１２０秒間浸漬し、金属箔および積層板に膨れ、または剥がれが生じない最大時間を測定した。
【００６４】
・難燃性
得られた金属箔貼り積層板の銅箔をエッチングにより除去した後、ＵＬ−９４の燃焼試験法に準じて燃焼試験を行い、判定した。
【００６５】
・ドリル刃残存率
得られた金属箔貼り積層板を２枚重ねた状態で、０．３ｍｍ径のドリルを用い、回転数１２００００ｒｐｍ、送り速度０．０３ｍｍ／ｒｅｖの条件にて３０００個の穴を設けた後のドリル刃残存率を、加工前のドリル刃面積に対する加工後のドリル刃面積の割合により算出した。
【００６６】
・熱伝導率
得られた金属箔貼り積層板の銅箔をエッチングにより除去した後、水中置換法により密度を測定し、ＤＳＣ（示差走査熱量測定）法により比熱容量を測定し、レーザーフラッシュ法により熱拡散率を測定し、次式により熱伝導率を算出した。
熱伝導率（Ｗ／ｍ・Ｋ）＝密度（ｋｇ／ｍ３）×比熱容量（Ｊ／ｇ・Ｋ）×熱拡散率（ｍ２／ｓ）×１０００
【００６７】
・熱抵抗
得られた金属箔貼り積層板をＪＰＣＡ（一般社団法人日本電子回路工業会）規格のＪＰＣＡ−ＴＭＣ−ＬＥＤ０２Ｔ−２０１０に準拠した方法で熱抵抗を測定した。
【００６８】
・成型性
得られ金属箔貼り積層板の銅箔をエッチングにより除去した外観を確認し、空隙等の成型欠点の有無を判定した。
【００６９】
【表１】
2016150959.tif 000003
【００７０】
【表２】
2016150959.tif 000004
【００７１】
表１，２を見るとわかるように、比較例１〜６は項目によっては実施例１〜６と同等の優れた結果を残してはいるが、８項目全てにおいて優れたものではない。これに対し、実施例１〜６は全ての項目において優れた結果となっている。また、実施例２の結果から、薄葉化することにより同等の熱伝導率であっても熱抵抗を大きく低減できることが解る。
【００７２】
実施例７および比較例７によって得られた金属ベース金属箔貼り積層板を以下の方法で評価し、その結果を表３に示す。反射率の測定および熱伝導率の算出方法については、表１と同じ方法を用いる。
【００７３】
・絶縁破壊電圧
ＪＩＳ  Ｃ２１１０−１に準拠した方法で所定の試料を同径電極間に挟み、５００Ｖ／ｓの昇圧速度で電圧を印加し、絶縁破壊電圧を測定した。
【００７４】
【表３】
2016150959.tif 000005
【００７５】
表３を見るとわかるように、実施例７のように金属ベース金属箔貼り積層板の絶縁層にプリプレグを用いることにより、比較例７のような従来技術の樹脂シートと比較すると、絶縁破壊電圧は同等でありながら標準偏差を半分以下に低減することが可能となる。従って金属ベース金属箔貼り積層板の絶縁層にプリプレグを用いることで、他の特性を維持しながら絶縁信頼性において優れた効果を奏することが可能となる。
【００７６】
本発明の積層板は、プリプレグの熱硬化性樹脂組成物の無機充填材として所定粒子の二酸化チタンおよび水酸化アルミニウムを用いることにより、熱伝導性に優れるという効果を奏する。また、前記無機充填材として二酸化チタンを用いることにより可視光領域反射率において優れた効果を奏し、さらに、無機充填材を従来よりも高い割合とすることによる有機成分の低減によって、耐変色性に優れた効果を奏する。
【００７７】
そして、前記無機充填材として二酸化チタンを用い、さらに無機充填材を従来よりも高い割合とすることによる有機成分の低減によって、難燃性に優れた効果を奏することが可能となる。また、前記無機充填材として所定粒子径の二酸化チタン、水酸化アルミニウム等の低硬度の充填材を用いることによって、ドリル加工性に優れた効果を奏する。さらに、積層板の薄葉化が可能となることで熱抵抗を大幅に低減し、放熱性に優れた効果を奏する。本発明のプリプレグは金属ベース金属箔貼り積層板の絶縁層に用いることによって、金属ベース金属箔貼り積層板の絶縁信頼性を優れたものとすることが可能となる。
【符号の説明】
【００７８】
１    金属箔貼り積層板
２    プリプレグ
３    金属箔
４    金属板ベース
１０  金属ベース金属箔貼り積層板  
【図１】
2016150959.tif 000006
【図２】
2016150959.tif 000007